(57)【要約】【課題】薄手のストッキングにおいて、強い着圧を発現させるためにポリウレタン弾性糸の裸糸を挿入糸に用いながらラバータッチ感を低減させる。【解決手段】このストッキングには、地糸としてダブルカバリング糸１６０を用いて、このダブルカバリング糸１６０をゾッキ編みした編み目に、ダブルカバリング糸１６０の芯糸より強い弾性力を有するポリウレタン弾性糸１７０の裸糸を挿入した編み組織が用いられる。ダブルカバリング糸１６０の上撚りの捲糸も下撚りの捲糸も単位長さあたりの撚り数が少なく、肌側（生地裏側）の裸糸が、ダブルカバリング糸１６０の捲糸であるナイロン糸１６４およびナイロン糸１６６により被覆されている。【選択図】図４
2014094112.tif 000002
【特許請求の範囲】
【請求項１】
地糸と挿入糸とを用いて編成された伸縮性編地により、少なくともレッグ部が形成されたストッキングであって、
前記地糸は、ウレタン系弾性糸の芯糸に非弾性糸の捲糸を巻着させたカバリング糸であって、
前記挿入糸は、前記ウレタン系弾性糸の芯糸より強い弾性力を有するウレタン系弾性糸の裸糸であって、前記地糸により編成された編み目に挿入され、
肌側において、前記挿入糸には前記捲糸により被覆された部分があり、
前記カバリング糸において、前記芯糸に巻着される前記捲糸の単位長さあたりの撚り数が１０００Ｔ／ｍ以下のものを少なくとも一部に用いたことを特徴とするストッキング。
【請求項２】
前記捲糸である非弾性糸は、１２フィラメント以上のマルチフィラメントであることを特徴とする請求項１に記載のストッキング。
【請求項３】
前記カバリング糸は、ダブルカバリング糸であって、
前記ウレタン系弾性糸に巻着される、上撚りの捲糸の単位長さあたりの撚り数が１０００Ｔ／ｍ以下であることを特徴とする請求項１または請求項２に記載のストッキング。
【請求項４】
前記ウレタン系弾性糸に巻着される、下撚りの捲糸の単位長さあたりの撚り数は２０００Ｔ／ｍ以下であることを特徴とする請求項３に記載のストッキング。
【請求項５】
前記上撚りの捲糸の単位長さあたりの撚り数が１２０〜４００Ｔ／ｍであることを特徴とする請求項３または請求項４に記載のストッキング。
【発明の詳細な説明】
【技術分野】
【０００１】
本発明は、ストッキングに関し、特に、下肢静脈瘤等を治療するためにも好適なストッキングとして必要な着圧を保ちつつ、履きやすさおよび履き心地を高めたストッキングに関する。なお、本発明でいうストッキングとは、パンティストッキング、股下丈までのロングストッキング、膝下丈のショートストッキングで代表されるストッキングおよびタイツ等の下半身を被覆する衣類を指す。また、本発明に係るストッキングは、医療用として特に好ましく用いられることがある。
【背景技術】
【０００２】
下肢のリンパ浮腫、静脈還流障害（静脈瘤）等の疾患には、適した着圧（約１０〜４６ｍｍＨｇ（１３ｈＰａ〜６２ｈＰａ）程度）を発現する医療用ストッキングを着用して脚の各部位に応じた圧力を付与する圧迫療法が有効であることが知られている。このような医療用ストッキングにおいては、脚部を構成する編糸に、ポリウレタン弾性糸を芯糸にしてその周囲にポリアミドなどの非弾性糸を捲糸として巻き付けたいわゆるカバリング糸が用いられ、足首に最も大きな圧力をかけるとともに足首から下腿部、大腿部へと圧力を段階的に減少させて（着圧差を設けて）治療に必要な圧力を付与している。
【０００３】
特開平１１−４３８０５号公報（特許文献１）は、上述したカバリング糸を用いたパンティストッキングを開示する。この公報に開示されたパンティストッキングは、ポリウレタン弾性糸を芯糸にし、そのまわりに非弾性糸を巻き付けたカバリング弾性糸を用いたパンティストッキングであって、脚部の少なくとも一部に、同一コース内が同一編目長で編成された１〜４０コースの部分に挟まれた同一コース内が２種以上の異なる編目長で編成された部分が脚部の長さ方向に少なくとも２箇所以上連続して存在していることを特徴とする。
【０００４】
この公報には、実施例１〜６として、芯糸である４０デニールのポリウレタン弾性糸を３．２倍に伸長しつつ、８デニール、４フィラメントのナイロン糸を下撚数２１００Ｔ／ｍ、上撚数１７００Ｔ／ｍで二重にカバリングしたダブルカバリング糸（ＤＣＹ：Ｄｏｕｂｌｅ  Ｃｏｖｅｒｅｄ  Ｙａｒｎ）を用いて、脚部が天竺組織に編成されたパンティストッキングが開示されている。さらに、実施例７〜９として、芯糸である７０デニールのポリウレタン弾性糸を３．９倍に伸長しつつ、１４デニール、５フィラメントのナイロン糸を下撚数２０００Ｔ／ｍ、上撚数１７００Ｔ／ｍで二重にカバリングしたダブルカバリング糸（ＤＣＹ）を用いて、脚部が天竺組織に編成されたパンティストッキングが開示されている。
【先行技術文献】
【特許文献】
【０００５】
【特許文献１】特開平１１−４３８０５号公報（第００４７段落、第００４９段落）
【発明の概要】
【発明が解決しようとする課題】
【０００６】
しかしながら、特許文献１に開示されたパンティストッキングに用いられているカバリング糸（ＤＣＹ）の上撚数および下撚数は、１７００Ｔ／ｍ〜２１００Ｔ／ｍと一般的なものである。このような撚数の場合、カバリング糸の捲糸である非弾性糸（ナイロン）がきつく捲き締まっており、非弾性糸が硬くなり、肌触りが好ましくない。
特に、このような医療用ストッキングの編み組織には、地糸にカバリング糸を用いて編み目を編成して、薄い編み地であっても強い着圧を発現させるために、ポリウレタン弾性糸のベア糸（裸糸）を挿入糸として編み目に挿入した編み組織がある。このような編み組織の場合、ポリウレタン弾性糸のベア糸が肌に直接触れることによりラバータッチ感を発現させてしまい、すべりが悪く履きにくく、肌触りが悪く、暑苦しく、硬い風合いになってしまい、ユーザが着用感に満足できない。
【０００７】
本発明は、このような問題点に鑑みて開発されたもので、下肢静脈瘤等を治療するためのストッキングとして必要な着圧を保ちつつ、履きやすさおよび履き心地を高めたストッ
キングを提供することを目的としている。
【課題を解決するための手段】
【０００８】
上記目的を達成するため、本発明に係るストッキングは以下の技術的手段を講じている。
すなわち、本発明に係るストッキングは、地糸と挿入糸とを用いて編成された伸縮性編地により、少なくともレッグ部が形成されたストッキングであって、前記地糸は、ウレタン系弾性糸の芯糸に非弾性糸の捲糸を巻着させたカバリング糸であって、前記挿入糸は、前記ウレタン系弾性糸の芯糸より強い弾性力を有するウレタン系弾性糸の裸糸であって、前記地糸により編成された編み目に挿入され、肌側において、前記挿入糸には前記捲糸により被覆された部分があり、前記カバリング糸において、前記芯糸に巻着される前記捲糸の単位長さあたりの撚り数が１０００Ｔ／ｍ以下のものを少なくとも一部に用いたことを特徴とする。すなわち、カバリング糸において、芯糸に巻着される捲糸の単位長さあたりの撚り数が１０００Ｔ／ｍ以下のものを少なくとも一部に用いたことにより、肌側において、挿入糸には、このように少ない撚り数でふわっと緩く巻着された捲糸により、ウレタン系弾性糸の裸糸によるラバータッチ感を低減させるほどに、効果的に被覆された部分があることを特徴とする。
【０００９】
好ましくは、前記捲糸である非弾性糸は、１２フィラメント以上のマルチフィラメントであるように構成することができる。
さらに好ましくは、前記カバリング糸は、ダブルカバリング糸であって、前記ウレタン系弾性糸に巻着される、上撚りの捲糸の単位長さあたりの撚り数が１０００Ｔ／ｍ以下であるように構成することができる。
【００１０】
さらに好ましくは、前記ウレタン系弾性糸に巻着される、下撚りの捲糸の単位長さあたりの撚り数は２０００Ｔ／ｍ以下であるように構成することができる。
さらに好ましくは、前記上撚りの捲糸の単位長さあたりの撚り数が１２０〜４００Ｔ／ｍであるように構成することができる。
【発明の効果】
【００１１】
本発明によれば、下肢静脈瘤等を治療するためのストッキングとして必要な着圧を保ちつつ、履きやすさおよび履き心地を高めることができる。
【図面の簡単な説明】
【００１２】
【図１】本発明の実施の形態に係るストッキングの概略側面図である。
【図２】図１のストッキングを編成するカバリング糸を説明するための図である。
【図３】図１のストッキングの着用時における肌側の編み組織を示す図面代用写真である。
【図４】図３のストッキングの着用時における肌側の編み組織の構成を模式的に示す図である。
【図５】従来例であるストッキングの着用時における肌側の編み組織を示す図面代用写真である。
【図６】図５のストッキングの着用時における肌側の編み組織の構成を模式的に示す図である。
【図７】図３のストッキングおよび図５のストッキングの静動摩擦係数の測定結果を示す図（その１）である。
【図８】図３のストッキングおよび図５のストッキングの静動摩擦係数の測定結果を示す図（その２）である。
【図９】官能評価の結果を示す図（その１）である。
【図１０】官能評価の結果を示す図（その２）である。
【発明を実施するための形態】
【００１３】
以下、本発明の実施の形態として、ストッキングの一例である医療用ショートストッキング１００（以下単にストッキング１００と記載）を、図面に基づき詳しく説明する。なお、本発明は、このような医療用に限定されるものではないが、医療用に特に好適である。また、本発明は、このストッキング１００の足首部１３０から足口部１５０の手前まで
に好適に適用される。また、ドラフト率とは、カバリング糸を製造する場合における（ウレタン系弾性糸の）伸張倍率のことである。また、Ｔ／ｍは、カバリング糸を製造する場合における捲糸の（単位長さである）１ｍあたりの巻き数（Ｔｕｒｎ数）である。
【００１４】
［ストッキング全体構成］
本実施の形態に係るストッキング１００の全体構成について説明する。図１に、このストッキング１００の概略側面図を示す。このストッキング１００は、膝下丈のストッキング１００であって、爪先部１１０から、踵部１２０、足首部１３０、ふくらはぎ部１４０を通り、膝部Ｋのやや下の足口部１５０まで覆う。このストッキング１００は、筒状に編成された１対の編地を用いた左右同型の形状を備え、足部の爪先部１１０は周知の手段により、袋状に縫着することにより製造される。
【００１５】
なお、本発明において、対象をストッキングとしているが、部分的にその機能を備えたパンティストッキング等を含むこと、および、厚地の編地を用いるタイツを含むこと、爪先部のないオープントゥタイプを含むこと、その他の下半身を被覆する衣類（男性用および女性用を問わない）を含むことは、上述の技術分野に記載した通りである。
さらに、詳しくは後述する編糸を用いて編み組織を編成してストッキング１００を構成することにより、医療用に適した着圧を発現することができる。特に、このストッキング１００は、リンパ浮腫の治療よりも下肢静脈瘤の治療に適したものである。ストッキング１００における足首での着圧は、リンパ浮腫の治療に適した着圧３４〜４６ｍｍＨｇ（４６〜６２ｈＰａ）よりも低圧であって、下肢静脈瘤の治療に適した着圧２０〜３０ｍｍＨｇ（２６〜４０ｈＰａ）を発現する点で、従来の医療用ストッキングと異なる。
【００１６】
［編糸および編地の構成］
本実施の形態に係るストッキング１００は、地糸として図２に示すダブルカバリング糸１６０を用いてゾッキ編みにて編成された伸縮性編地に、地糸であるダブルカバリング糸１６０の芯糸より強い弾性力を有するウレタン系弾性糸の裸糸を挿入糸として、地糸により編成された編み目に挿入して編み込んだ編地で構成される。
【００１７】
図２に示すように、ダブルカバリング糸１６０は、ウレタン系弾性糸の一例であるポリウレタン弾性糸１６２に、非弾性糸の一例であるナイロン糸が、その巻着方向が逆方向（Ｓ撚りおよびＺ撚り）になるように二重に巻着されている。捲糸であるナイロン糸は、下撚りの捲糸であるナイロン糸１６４および上撚りの捲糸であるナイロン糸１６６で構成される。この場合において、詳しくは後述するが、非弾性糸の一例であるナイロン糸の単位長さあたりの撚り数が（通常のカバリング糸よりも）少ないことを特徴とする。なお、本発明におけるカバリング糸は、ＤＣＹではなくＳＣＹ（Ｓｉｎｇｌｅ  Ｃｏｖｅｒｅｄ  Ｙａｒｎ）であってもよい。この場合においても、非弾性糸の一例であるナイロン糸の単位長さあたりの撚り数が（通常のカバリング糸よりも）少ないことを特徴とする。
【００１８】
挿入糸として用いられるウレタン系弾性糸は、一例としてポリウレタン弾性糸が好ましい。このポリウレタン弾性糸１７０（図３および図４参照）は裸糸（ベア糸）であって、ダブルカバリング糸１６０の芯糸であるポリウレタン弾性糸１６２より強い弾性力を有し、ポリウレタン弾性糸１６２よりも（またはポリウレタン弾性糸１６２とともに）、このストッキング１００を着用したユーザの下肢の各部に所望の着圧を付与することに寄与する。
【００１９】
このようにストッキング１００に裸糸を使用することにより、ストッキング１００において厚手の靴下と異なり薄手のストッキング感を実現しているにも関わらず、治療に必要な強い着圧を実現することができる。
なお、後述するように、本発明に係るストッキング１００の編み地は、撚り数が少ないカバリング糸を地糸としてゾッキ編みされた編み目に、ウレタン系弾性糸の裸糸を挿入糸として編み込んだ編地であれば特に制限されるものではなく、地糸で編成された編み地は、平編地、ゴム編地、パール編地等の編地を好適に用いることができ、その変化組織として、タック編、浮編、パイル編、レース編とすることもできる。以下では地糸で編成された編み地は平編地として説明する。
【００２０】
図３にストッキング１００をの編目をコース方向にループが一列に並ぶように伸張させ
た状態における編み組織の写真を、図４にその編み組織の模式図をそれぞれ示す。本実施の形態に係るストッキング１００の足首部１３０〜足口部１５０には、図２に示すダブルカバリング糸１６０を地糸として図３に示すようにゾッキ編みした平編みの編み目にポリウレタン弾性糸１７０を挿入糸として編成した編み組織が適用される。
【００２１】
なお、図４（および後述する図６）の模式図では、ダブルカバリング糸１６０（図６ではダブルカバリング糸２６０）の芯糸であるポリウレタン弾性糸１６２も、ダブルカバリング糸１６０の捲糸であるナイロン糸１６４およびナイロン糸１６６も、挿入糸であるポリウレタン弾性糸１７０（図６ではポリウレタン弾性糸２７０）も、図がわかりにくくなることを回避するためにモノフィラメントとして記載している。後述するように、ナイロン糸１６４およびナイロン糸１６６は、１２フィラメント以上のマルチフィラメントが好ましい。ポリウレタン弾性糸１６２およびポリウレタン弾性糸１７０はモノフィラメントであってもマルチフィラメントであっても構わない。
【００２２】
なお、図３（および後述する図５）はストッキング１００の編目をコース方向にループが一列に並ぶように伸張させた状態の編み組織の拡大写真であって、図４（および後述する図６）は、その状態の編み組織を模式的に表した理想的な図である。このため、図４（および図６）は、あくまでも理想的（模式的、対称的）に記載されたものであって、平編ループにおけるダブルカバリング糸１６０を構成するポリウレタン弾性糸１６２ならびに非弾性糸であるナイロン糸１６４およびナイロン糸１６６の状態も、挿入糸であるポリウレタン弾性糸１７０の状態（たとえば編み目におけるポリウレタン弾性糸１７０の挿入位置）も、現実のもの（図３および図５）と異なっている。また、これらの図３〜図６は、全て着用時における肌側（内側）を示す図である。
【００２３】
このストッキング１００の編み組織の特徴的な構成は、図３および図４に示すように、地糸としてダブルカバリング糸１６０を用いて、このダブルカバリング糸１６０を交互に用いてゾッキ編みして平編みを編成し、かつ、この平編みの編み目に、ダブルカバリング糸１６０の芯糸より強い弾性力を有するポリウレタン弾性糸１７０の裸糸を挿入糸として挿入したことであって、特に、ダブルカバリング糸１６０の上撚りの捲糸も下撚りの捲糸も撚り数が少ないこと（捲糸であるナイロン糸１６４およびナイロン糸１６６の単位長さあたりの撚り数が少ないこと）を特徴とする。より具体的には、下撚りのナイロン糸１６４の単位長さあたりの撚り数が２０００Ｔ／ｍ以下で、上撚りのナイロン糸１６６の単位長さあたりの撚り数が１０００Ｔ／ｍ以下である。さらに好ましくは、下撚りのナイロン糸１６４の単位長さあたりの撚り数が６００Ｔ／ｍ以下で、上撚りのナイロン糸１６６の単位長さあたりの撚り数が４００Ｔ／ｍ以下である。この撚り数は、一般的なストッキングおよび／またはこのような医療用に特に好適なストッキングに用いられるカバリング糸における撚り数よりも少なく、かつ、特許文献１に開示された医療用ストッキングに用いられるカバリング糸における撚り数よりも少ない。
【００２４】
本発明におけるカバリング糸は、上述したようにＤＣＹではなくＳＣＹ（Ｓｉｎｇｌｅ
Ｃｏｖｅｒｅｄ  Ｙａｒｎ）であってもよく、この場合を含めて、非弾性糸の一例であるナイロン糸の単位長さあたりの撚り数が１０００Ｔ／ｍ以下であることが好ましい。
なお、カバリング糸のドラフト率は、このようなストッキングに用いられる通常のカバリング糸のドラフト率と同程度（たとえば２．０〜４．０程度）である。
【００２５】
また、ゾッキ編みとは、編み組織を編成する編糸の構成が１種類のサポート糸（同じポリウレタン糸に同じナイロン糸を同じように（同じドラフト率で単位長さあたり同じ巻き数で）巻き付けたカバリング糸）だけで編成するものである。
［編糸の詳細構造］
以下において、地糸であるダブルカバリング糸１６０を構成するウレタン系弾性糸（ポリウレタン弾性糸１６２）および非弾性糸（ナイロン糸１６４、ナイロン糸１６６）、ならびに、挿入糸であるウレタン系弾性糸の裸糸（ポリウレタン弾性糸１７０）について詳しく説明する。
【００２６】
ダブルカバリング糸１６０の芯糸を構成するウレタン系弾性糸としては、（ポリウレタン弾性糸１７０とともにまたは単独で）所望の着圧感を発現できるものであれば特に限定
されるものではないが、熱セット性（形態保持性）、伸度および耐久性の面からポリウレタン弾性糸１６２が好ましい。
さらに、このポリウレタン弾性糸１６２は、エーテル結合を持つエーテルタイプであってもエステル結合を持つエステルタイプであっても構わない。なお、このポリウレタン弾性糸１６２のフィラメント数はモノフィラメントおよびマルチフィラメントのいずれでもよく、さらに、このポリウレタン弾性糸１６２の繊度は、（最適なパワーとなる範囲のものであれば）特に限定されるものではなく、通常のストッキング等に用いられる繊度であれば構わない。
【００２７】
ダブルカバリング糸１６０の捲糸を構成する非弾性糸としては、ポリウレタン弾性糸１６２の周囲に被覆される非弾性糸として好適に使用できる糸であればよいが、このような非弾性糸としては、ナイロン糸１６４およびナイロン糸１６６が代表的に使用できる。
詳しくは後述するが、芯糸のウレタン系弾性糸としてポリウレタン弾性糸１６２を用いて、かつ、捲糸の非弾性糸としてナイロン糸１６４およびナイロン糸１６６を用いて撚り数の少ないダブルカバリング糸１６０でゾッキ編みした編み地に、ベア糸のポリウレタン弾性糸１７０を挿入した編み組織を構成することにより、ストッキング１００に所望の着圧を発現させるともに、肌側（生地裏側）のベア糸が、ダブルカバリング糸１６０の捲糸であるナイロン糸１６４およびナイロン糸１６６により被覆されて、ラバータッチ感を低減させて、すべりが良く履きやすく、肌触りが良く、暑苦しくなく、柔らかい風合いを実現することができる。肌側（生地裏側）のベア糸を被覆して、このような効果を発現することができる非弾性糸であればナイロン糸に限定されるものではない。
【００２８】
これらのナイロン糸１６４およびナイロン糸１６６のフィラメント数はモノフィラメントよりもマルチフィラメント（特に１２フィラメント以上のマルチフィラメント）であることが好ましい。さらに、これらのナイロン糸１６４およびナイロン糸１６６の繊度は、特に限定されるものではなく、ストッキングに通常用いられる繊度であれば構わない。たとえば、ナイロン糸１６４およびナイロン糸１６６としては、３３ｄｔｅｘの２６ｆ（フィラメント）が好ましい。なお、ＤＣＹにおけるナイロン糸の好ましい繊度は２０〜４５ｄｔｅｘであって、好ましいフィラメント数は１０〜４０ｆである。さらに、ＳＣＹにおけるナイロン糸の好ましい繊度は４０〜９０ｄｔｅｘであって、好ましいフィラメント数は２０〜６０ｆである。これらのことから、ナイロン糸の単糸繊度は、３３ｄｔｅｘ、２６ｆの１．２７ｄｔｅｘとなり、特に、ナイロン糸の単糸繊度は３ｄｔｅｘ以下であることが好ましい。このような単糸繊度が細いナイロン糸をカバリング糸に使用することにより、着用時に肌側においてベア糸が、ナイロン糸１６４および／またはナイロン糸１６６により被覆されやすくなり、ラバータッチ感を低減させる効果が大きくなる。
【００２９】
さらに、本実施の形態に係るストッキング１００においては、これらのナイロン糸１６４および／またはナイロン糸１６６は、嵩高加工されたウーリー糸を用いている。このような嵩高性のあるウーリー糸をカバリング糸に使用することにより、着用時に肌側においてベア糸が、ナイロン糸１６４および／またはナイロン糸１６６により被覆されやすくなり、ラバータッチ感を低減させる効果が大きくなる。
【００３０】
挿入糸である、裸糸のウレタン系弾性糸としては、単独で所望の着圧感を発現できるものであれば特に限定されるものではないが、熱セット性（形態保持性）、伸度および耐久性の面からポリウレタン弾性糸１７０が好ましい。
さらに、このポリウレタン弾性糸１７０は、ポリウレタン弾性糸１６２と同様にエーテル結合を持つエーテルタイプであってもエステル結合を持つエステルタイプであっても構わない。なお、このポリウレタン弾性糸１７０のフィラメント数はモノフィラメントおよびマルチフィラメントのいずれでもよく、さらに、その繊度は、このポリウレタン弾性糸１７０単独で、このストッキング１００において、所望のパワー（緊縛力）を発現できる範囲のものであれば特に限定されない。
【００３１】
さらに、このようなポリウレタン弾性糸１６２およびナイロン糸１６４およびナイロン糸１６６を用いたダブルカバリング糸１６０について説明する。
上述したように、このダブルカバリング糸１６０の捲糸の撚り数（ナイロン糸の単位長
さあたりの撚り数）は、通常のダブルカバリング糸よりも少ない、１０００〜２０００Ｔ／ｍ程度である。具体的には、下撚りのナイロン糸１６４の単位長さあたりの撚り数が２０００Ｔ／ｍ以下で、上撚りのナイロン糸１６６の単位長さあたりの撚り数が１０００Ｔ／ｍ以下である。好ましくは、下撚りのナイロン糸１６４の単位長さあたりの撚り数が２００〜１０００Ｔ／ｍ、さらに好ましくは３００〜６００Ｔ／ｍ程度で、実施例においては４００Ｔ／ｍのものを用いている。また、上撚りのナイロン糸１６６の単位長さあたりの撚り数は好ましくは１２０〜４００Ｔ／ｍ、さらに好ましくは２００〜４００Ｔ／ｍ程度で、実施例においては２４０Ｔ／ｍのものを用いている。なお、このような撚り数の下限について、下撚りが２００Ｔ／ｍであって、上撚りが１２０Ｔ／ｍであるのは、これら以下の撚り数では、摩擦抵抗に弱く、耐久性に劣る可能性があることが理由である。
【００３２】
このようなカバリング糸を用いると（特に好ましい範囲において）、後述するように、挿入糸であるポリウレタン弾性糸１７０がカバリング糸の捲糸であるナイロン糸に被覆されて（特に肌側（生地裏側）で）、ポリウレタンのラバータッチ感を低減させることができる。
［編地の詳細構造および作用効果］
以上のようなダブルカバリング糸１６０により編成された平編地に裸糸のポリウレタン弾性糸１７０を挿入した編み組織の構造および作用効果について、図３および図４を参照して説明する。
【００３３】
なお、比較のために、従来例として、カバリング糸の捲糸であるナイロン糸の単位長さあたりの撚り数が通常の撚り数（下撚りのナイロン糸の単位長さあたりの撚り数が２５００Ｔ／ｍ程度で、上撚りのナイロン糸の単位長さあたりの撚り数が１４００Ｔ／ｍ程度）である）ダブルカバリング糸２６０を用いてゾッキ編みされた編み地に裸糸のポリウレタン弾性糸２７０を挿入したストッキングの編み組織を図５および図６に示す。図５は図３に、図６は図４に、それぞれ対応する。
【００３４】
図３および図４に示すように、本実施の形態に係るストッキング１００の編地において、ダブルカバリング糸１６０は、芯糸であるポリウレタン弾性糸１６２に捲糸であるナイロン糸１６４およびナイロン糸１６６が強固に巻着された状態ではなく、これらのナイロン糸１６４およびナイロン糸１６６の撚り数が少ないために芯糸であるポリウレタン弾性糸１６２に緩く巻着している状態である（図３の白黒矢印で示すようにカバリング糸の幅が広い）。すなわち、捲糸であるナイロン糸１６４およびナイロン糸１６６が芯糸であるポリウレタン弾性糸１６２に強固ではなく緩やかに巻着されている状態になっている。これは、主として、ポリウレタン弾性糸１６２に少ない撚り数でナイロン糸１６４およびナイロン糸１６６を巻着してダブルカバリング糸１６０を構成していることが理由である。
【００３５】
そして、図４に示すように、このストッキング１００の肌側（生地裏側）において、このように緩やかに芯糸に巻着されたマルチフィラメントのナイロン糸１６４および／またはナイロン糸１６６が、裸糸のポリウレタン弾性糸１７０を被覆している部分を発生させている。特に、図４の部分拡大図に示すように、裸糸のポリウレタン弾性糸１７０が地糸の編み目内で移動してダブルカバリング糸１６０に接近した場合には（ポリウレタン弾性糸１７０は熱融着性を備えないので編み目内で白抜き矢示のように移動できる）、ナイロン糸１６４および／またはナイロン糸１６６が、裸糸のポリウレタン弾性糸１７０を被覆している部分を発生させている。このことは、ナイロン糸１６４およびナイロン糸１６６がマルチフィラメントであり（図では表わされていないが）バルキー性を発現するため、さらに顕著になる。
【００３６】
このように、このストッキング１００においては、カバリング糸の捲糸の撚り数が少ないこと、ナイロン糸１６４およびナイロン糸１６６がマルチフィラメントであること、および、ナイロン糸１６４およびナイロン糸１６６が嵩高加工されたウーリー糸であることの相乗効果により、着用時の肌側において裸糸のポリウレタン弾性糸１７０がナイロン糸により効果的に被覆されている。これにより、ポリウレタン弾性糸のラバータッチ感を低減させて、すべりが良く履きやすく、肌触りが良く、暑苦しくなく、柔らかい風合いを実現している。なお、ストッキング１００において、下肢静脈瘤の治療に適した着圧（２０
〜３０ｍｍＨｇ（２６〜４０ｈＰａ））は、裸糸のポリウレタン弾性糸１７０により主として発現されている。
【００３７】
一方、図５および図６に示す従来のダブルカバリング糸２６０で編成された編み目に裸糸のポリウレタン弾性糸２７０を挿入した編み組織においては、ダブルカバリング糸２６０は、芯糸であるポリウレタン弾性糸に捲糸であるナイロン糸が強固に巻着された状態である（図５の白黒矢印で示すようにカバリング糸の幅が狭い）。すなわち、捲糸であるナイロン糸が芯糸であるポリウレタン弾性糸に緩やかではなく強固に巻着されている状態になっている。これは、ポリウレタン弾性糸に通常の撚りでナイロン糸を巻着してダブルカバリング糸２６０を構成していることが理由である。
【００３８】
そして、図６に示すように、従来のストッキングの肌側（生地裏側）において、このように強固に芯糸に巻着されたナイロン糸が、裸糸のポリウレタン弾性糸２７０を被覆している部分を発生させることはなく、裸糸のポリウレタン弾性糸２７０を効率的に被覆することができていない。このように裸糸のポリウレタン弾性糸１７０がナイロン糸により被覆されることがないため、ポリウレタン弾性糸のベア糸が肌に直接触れることによりラバータッチ感を発現させてしまい、すべりが悪く履きにくく、肌触りが悪く、暑苦しく、硬い風合いになってしまい、ユーザが着用感に満足できない。
【００３９】
さらに、このような履きやすさ等を定量的（客観的に）に検証した結果について説明する。図７および図８に、図３および図４に示した本実施の形態に係るストッキング１００および図５および図６に示した従来のストッキングの、静摩擦係数および動摩擦係数の測定結果を示す。
この測定においては、ストッキングを平足型に履かせて、着用状態を刺繍枠で採取し、その刺繍枠ごと、生地の裏側が模擬皮膚（バイオスキン）側になるように模擬皮膚上に設置して、１００ｇの荷重を付与して摩擦係数を測定した。図７と図８とでは、ユーザの皮膚の違いによる摩擦係数の影響を検証するために模擬皮膚の種類が異なる。なお、１０ｍｍの測定距離を移動速度５ｍｍ／ｓｅｃで測定した。また、測定時の周囲の雰囲気は、気温２０±２℃、湿度６０±４％ＲＨであった。
【００４０】
図７および図８のいずれにおいても、静止摩擦係数も動摩擦係数もともに、従来のストッキング（比較例）よりも本実施の形態に係るストッキング１００（実施例）のほうが小さいことが明らかになった。これらのことから、ストッキング１００のほうが、ウレタン特有のべたつき（ラバータッチ感）を軽減でき、肌すべりがよく履きやすく、肌触りが良く着用感に優れることが定量的に明らかになった。
【００４１】
これは、ストッキング１００においてはダブルカバリング糸１６０の捲糸であるナイロン糸１６４およびナイロン糸１６６がふわっと緩く芯糸であるポリウレタン弾性糸１６２に巻着されているために、挿入糸である裸糸のポリウレタン弾性糸１７０を被覆することができているのに対して、従来のストッキングにおいてはダブルカバリング糸２６０の捲糸であるナイロン糸が芯糸であるポリウレタン弾性糸１６２に強固に巻き締まっているために、挿入糸である裸糸のポリウレタン弾性糸２７０の表面を効率的に被覆できていない（ラバータッチ感を低減させるほどに効果的に被覆できていない）ことが理由であると考えられる。
【００４２】
さらに、このような履きやすさ等を定性的に（主観的に）検証した結果（官能評価の結果）について説明する。図９および図１０に、図３および図４に示した本実施の形態に係るストッキング１００（実施例）および図５および図６に示した従来のストッキング（比較例）の、官能評価の結果を示す。
官能評価は、はきやすさ、肌触り（内側）、肌触り（外側）、食い込み（足首）および脱ぎやすさの５項目について、着用者が、評価値＝２（非常に良い）、評価値＝１（良い）、評価値＝０（普通）、評価値＝−１（悪い）、評価値＝−２（非常に悪い）の５段階で、実施例、基準品および比較例をそれぞれ評価した。なお、評価値はアンケート方式で収集した。図９は、比較例を官能評価の基準（評価値＝０（普通））とした場合における実施例の相対的な評価値の平均値を示す。
【００４３】
また、官能評価においては、評価者に男性と女性とを略同数含め、評価者の服装を統一
して（半袖Ｔシャツ、ハーフパンツ、ストッキング、靴）、２８℃、５０％ＲＨ環境のチャンバー小室で、１日に１サンプルずつ行った。また、官能評価するにあたり、そのプロトコルは、椅座位安静（１０分）、時速５ｋｍでの歩行（１０分）、椅座位安静（１５分）とした。
【００４４】
図１０において、５項目ともに、従来のストッキング（比較例）よりも本実施の形態に係るストッキング１００（実施例）のほうが高い評価値であることが明らかになった。特に、はきやすさおよび脱ぎやすさが、比較例に対して実施例が顕著に好ましいことがわかる。また、内側（肌側）の肌触りも、比較例よりも実施例が好ましいことがわかる。これらのことから、ストッキング１００のほうが、ウレタン特有のべたつき（ラバータッチ感）を軽減でき、肌すべりがよく履きやすくかつ脱ぎやすく、肌触りが良く着用感に優れることが定性的にも明らかになった。これは、静動摩擦係数を用いた定量的評価で説明した理由によるものである。
【００４５】
以上のようにして、本実施の形態に係るストッキングによると、捲糸であるナイロン糸の単位長さあたりの撚り数が少ないカバリング糸を地糸として用いて、このカバリング糸を交互に用いてゾッキ編みして平編みを編成し、かつ、この平編みの編み組織に、カバリング糸の芯糸より強い弾性力を有するポリウレタン弾性糸の裸糸を挿入糸として挿入した。このため、主としてポリウレタン弾性糸の裸糸により治療に必要な着圧を実現するとともに、ストッキングの肌側（生地裏側）において、緩やかに芯糸に巻着されたナイロン糸が、裸糸のポリウレタン弾性糸を被覆している部分を発生させることができる。このように、裸糸のポリウレタン弾性糸がナイロン糸により被覆されているため、ポリウレタンのラバータッチ感を低減させて、すべりが良く履きやすく、肌触りが良く、暑苦しくなく、柔らかい風合いを備えたストッキングを実現することができる。
【００４６】
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
たとえば、履きやすさおよび肌触りに加えて、日本国内での使用を前提として、高温多湿の国内気候に応じた蒸れにくく涼しく感じることができるように、ストッキング１００の透湿度および通気抵抗が設計されている。さらに、日本人の使用を前提として、足甲の側部が痛くならないように、日本人の幅広の足に合わせて挿入糸の送り込み量を変化させて、ストッキング１００が設計されている。さらに、パンティストッキング型の場合には、日本人の使用を前提として、欧米のストッキングに比較して長さを短く太腿部を太めに、ストッキング１００が設計されている。さらに、ストッキング１００においては、カバリング糸の捲糸であるナイロン糸の繊度を高めに設計することにより、強度を増して半年程度の耐用を実現している。さらに、ストッキング１００においては、所望の着圧を発現させるために、部位により編み目の大きさを変えて、コース方向の編み目の密度を変化させることで単位面積当たりの挿入糸の本数を最適に設計している。
【産業上の利用可能性】
【００４７】
本発明は、必要な着圧を保ちつつ、履きやすさおよび履き心地を高めたストッキングに好適であって、医療用ストッキングに特に好適である。
【符号の説明】
【００４８】
１００  ストッキング
１１０  爪先部
１２０  踵部
１３０  足首部
１４０  ふくらはぎ部
１５０  足口部
１６０、２６０  ダブルカバリング糸
１６２  （ダブルカバリング糸を構成する芯糸の）ポリウレタン弾性糸
１６４  （ダブルカバリング糸を構成する下撚りの）ナイロン糸
１６６  （ダブルカバリング糸を構成する上撚りの）ナイロン糸
１７０、２７０  （挿入糸である裸糸の）ポリウレタン弾性糸
【図１】
2014094112.tif 000003
【図２】
2014094112.tif 000004
【図４】
2014094112.tif 000005
【図６】
2014094112.tif 000006
【図７】
2014094112.tif 000007
【図８】
2014094112.tif 000008
【図９】
2014094112.tif 000009
【図１０】
2014094112.tif 000010
【図３】
2014094112.tif 000011
【図５】
2014094112.tif 000012